La première section d’extraction est alimentée avec une solution aqueuse constituée d’un mélange de nitrates de terres rares lourdes issue d’un minerai de type argile ionique, avec un débit de 240 L/h (1), dont la composition est détaillée aux tableaux 11 et 12. La solution est extraite dans la section de réextraction (2). Le solvant S1, composé à 30% d’Aliquat ™ 336 et à 70% de Solvesso ™ 150 en volume, est injecté à un débit de 6100 L/h (3). L’Aliquat ™ 336 est l’agent d’extraction anionique. Il subit un traitement en vue de sa transformation sous forme nitrate. Un raffinat aqueux comprenant majoritairement les terres rares Ho, Er, Tm, Yb, Lu et Y est obtenu (4). Un extrait aqueux comprenant majoritairement les terres rares Sm, Eu, Gd, Tb, Dy, Ho, Er et Y, est obtenu et alimenté dans la deuxième batterie d’extraction avec un débit de 368 L/h (5). Le solvant subit un lavage avant d’être introduit en réextraction en injectant dans la section de lavage d’une partie de l’extrait, avec un débit de 330 L/h (6). Environ 220 L/h d’eau sont évaporés (30). La deuxième batterie est alimentée avec une solution comprenant un mélange de terres rares lourdes issue d’un minerai de type bastnaésite (7), dont la composition est reportée aux tableaux 11 et 12. La section d’extraction de la seconde batterie est alimentée avec une solution aqueuse d’ammoniaque, de concentration en HO - de 4 mol/L, avec un débit de 1227 L/h (8). Une solution aqueuse d’acide nitrique de concentration en H + de 3,5 mol/L est alimentée dans la section de réextraction avec un débit de 5171 L/h (9). Le solvant S2 est alimenté dans la deuxième batterie à un débit de 12270 L/h (10). Le solvant S2 est composé de 67% de kérosène et 33% de HEH(EH)P, en volume. Ici, le HEH(EH)P est l’agent d’extraction cationique. Un raffinat aqueux composé majoritairement de Sm, Eu, Gd, Tb et Dy est obtenu (11). Un extrait composé majoritairement de Ho, Er, Tm, Yb, Lu et Y est récupéré (12). Le solvant subit un lavage avant d’être introduit en réextraction en injectant dans la section de lavage d’une partie de l’extrait avec un débit de 716 L/h (13). Des effluents aqueux sont récupérés à la sortie de la section de la deuxième batterie (14). Ils sont constitués de nitrate d’ammonium et peuvent être valorisés comme engrais. Le raffinat aqueux composé majoritairement de Sm, Eu, Gd, Tb et Dy est alimenté dans la troisième batterie. Une solution aqueuse d’ammoniaque de concentration en HO - de 4 mol/L, est alimentée dans la section d’extraction de la troisième batterie avec un débit de 800 L/h (15). Une solution aqueuse d’acide nitrique de concentration en H + de 3,2 mol/L est alimentée dans la section de réextraction avec un débit de 1268 L/h (16). Le solvant S2 est alimenté dans la troisième batterie avec un débit de 8000 L/h (17). Un raffinat aqueux composé majoritairement de Sm, Eu, Gd et Tb est obtenu (18). Un extrait comprenant 89,40 g/L de Dy est récupéré (19). Le solvant subit un lavage avant d’être introduit en réextraction en injectant dans la section de lavage d’une partie de l’extrait, avec un débit de 710 L/h (20). Des effluents aqueux (2639 L/h) sont récupérés à la sortie de la troisième batterie (21). Ils sont constitués de nitrate d’ammonium, et peuvent être valorisés en tant qu’engrais.